장용 피 분 산액 은 다음 과 같이 준비 하 였 다 . 적절 한 양 의 메타 아크릴 산 코 폴리머 , 타입 A , NF , 메타 아크릴 산 코 폴리머 , 타입 B , NF , 트리 에틸 시트 레이트 그리고 활석 이 분산 되 었 다 . 적절 한 양 의 아세톤 과 이소프로필 알코올 을 잘 혼합 시키 고 , 혼합 시키 면서 , 이 용액 에 트리 에틸 시트 레이트 를 충전 시키 고 혼합 시켰 다 . 메타 아크릴 산 코 폴리머 , 타입 A , NF 가 용액 에 더 충전 되 었 다 . 물질 이 충분히 용해 될 때 까지 용액 을 혼합 시키 고 , 다시 혼합 하 면서 , 메타 아크릴 산 코 폴리머 , Type B , NF 를 이 용액 에 추가 충전 시켰 다 . 물질 이 충분히 용해 될 때 까지 혼합 은 계속 되 었 다 . 혼합 하 면서 , 활석 을 이 용액 에 충전 시키 고 분산 시켰 다 . 코팅 프로세스 동안 혼합 은 계속 되 었 다 .